АБРАЗИВ ВЫСОКОТЕМПЕРАТУРНОГО СВЯЗЫВАНИЯ (ВАРИАНТЫ) И СПОСОБ ЕГО ПОЛУЧЕНИЯ

1. Абразив высокотемпературного связывания, содержащий
абразивные частицы оксида алюминия и
стекловидную связующую матрицу, в которой распределены указанные абразивные частицы, и которая имеет температуру отверждения не менее 1000°С,
отличающийся тем, что абразивные частицы оксида алюминия содержат поликристаллический альфа-оксид алюминия, имеющий тонкую микрокристаллическую структуру, характеризующуюся средним размером доменов альфа-оксида алюминия не более 500 нм, и дополнительно пиннинг-агент в виде фазы, диспергированной в поликристаллическом альфа-оксиде алюминия.
2. Абразив высокотемпературного связывания по п.1, отличающийся тем, что пиннинг-агент представляет собой оксид по меньшей мере одного элемента, выбранного из группы, включающей кремний, бор, титан, цирконий, редкие элементы, продукты их взаимодействия с поликристаллическим альфа-оксидом алюминия и их комбинации.
3. Абразив высокотемпературного связывания по п.2, отличающийся тем, что пиннинг-агент содержит оксид циркония.
4. Абразив высокотемпературного связывания по п.1, отличающийся тем, что содержание пиннинг-агента в абразивных частицах оксида алюминия составляет не менее примерно 0,1 мас.%.
5. Абразив высокотемпературного связывания по п.4, отличающийся тем, что содержание указанного пиннинг-агента в абразивных частицах оксида алюминия находится в пределах от примерно 0,1 до примерно 20 мас.%.
6. Абразив высокотемпературного связывания по п.1, отличающийся тем, что средний размер частиц пиннинг-агента составляет не более примерно 1 мкм.
7. Абразив высокотемпературного связывания по п.1, отличающийся тем, что абразивные частицы оксида алюминия характеризуются средним размером кристаллического домена, составляющим не более 400 нм.
8. Абразив высокотемпературного связывания по п.7, отличающийся тем, что абразивные частицы оксида алюминия характеризуются средним размером кристаллического домена, составляющим не более 200 нм.
9. Абразив высокотемпературного связывания по п.1, отличающийся тем, что абразивные частицы оксида алюминия характеризуются кристаллической стабильностью, составляющей по меньшей мере 1400°С, причем указанная кристаллическая стабильность представляет собой температуру, при которой в абразивных частицах оксида алюминия происходит рост доменов, характеризуемый количественно средним размером домена не более 500 нм после 5 мин выдержки при указанной температуре.
10. Абразив высокотемпературного связывания по п.1, отличающийся тем, что абразивные частицы оксида алюминия характеризуются показателем коррозии, составляющим не более 15 мкм, причем показатель коррозии представляет собой среднюю глубину проникновения Si после воздействия на абразивные частицы оксида алюминия расплавленного силикатного стекла при 1250°С в течение 4 ч.
11. Абразив высокотемпературного связывания по п.1, отличающийся тем, что стекловидная связующая основа имеет температуру отверждения не менее 1100°С.
c
12. Абразив высокотемпературного связывания по п.1, отличающийся тем, что стекловидная связующая основа имеет температуру стеклования Т не менее примерно 1000°С.
13. Абразив высокотемпературного связывания, содержащий
абразивные частицы оксида алюминия и
стекловидную связующую основу, в которой распределены абразивные частицы алюминия, и которая имеет температуру отверждения не менее 1000°С,
отличающийся тем, что абразивные частицы оксида алюминия содержат поликристаллический альфа-оксид алюминия с тонкой кристаллической микроструктурой, характеризующейся средним размером домена не более 300 нм, и дополнительно пиннинг-агент, содержащий фазу оксида циркония, диспергированную в поликристаллическом альфа-оксиде алюминия.
14. Способ получения абразива высокотемпературного связывания, включающий
получение абразивных частиц альфа-оксида алюминия с тонкой кристаллической микроструктурой путем термообработки предшественника альфа-оксида алюминия, содержащего пиннинг-агент, при температуре не менее 1350°С;
получение формованной заготовки, содержащей абразивные частицы альфа-оксида алюминия и материал стекловидной связующей основы; и
термообработку формованной заготовки при температуре отверждения, составляющей не менее 1000°С и превышающей температуру плавления материала стекловидной связующей основы, при этом абразивные частицы оксида алюминия после термообработки характеризуются средним размером кристаллического домена не более 300 нм.
15. Способ по п.14, отличающийся тем, что предшественник альфа-оксида алюминия подвергают термообработке в присутствии затравочных кристаллов.